(57)【要約】      （修正有）【課題】焼結体からなる光取り出し層を形成しなくても、有機ＥＬ素子の光取り出し効率を高めることができ、しかも生産性に優れる分相ガラスを提案する。【解決手段】少なくとも第一の相と第二の相を含む分相構造を有するガラスであって、ガラス組成中にＢａＯを０．１〜６０質量％含むことを特徴とする。なかでもガラス組成として、質量％で、ＳｉＯ２３０〜７０％、Ｂ２Ｏ３１〜５０％、ＢａＯ  １０〜６０％を含有することを特徴とするガラス。【選択図】図１
2015120614.tif 000002
【特許請求の範囲】
【請求項１】
少なくとも第一の相と第二の相を含む分相構造を有するガラスであって、
ガラス組成として、ＢａＯを０．１〜６０質量％含むことを特徴とするガラス。
【請求項２】
ガラス組成として、質量％で、ＳｉＯ２  ３０〜７０％、Ｂ２Ｏ３  １〜５０％、ＢａＯ  １０〜６０％を含有することを特徴とする請求項１に記載のガラス。
【請求項３】
第一の相中のＢａＯの含有量が、第二の相中のＢａＯの含有量よりも多いことを特徴とする請求項１又は２に記載のガラス。
【請求項４】
第一の相中のＳｉＯ２の含有量が、第二の相中のＳｉＯ２の含有量よりも少ないことを特徴とする請求項１〜３の何れかに記載のガラス。
【請求項５】
第一の相中のＢａＯの含有量が、第二の相中のＢａＯの含有量よりも多く、且つ第一の相が主要相であることを特徴とする請求項１〜４の何れかに記載のガラス。
【請求項６】
密度が２．４ｇ／ｃｍ３以上であることを特徴とする請求項１〜５の何れかに記載のガラス。
【請求項７】
有機ＥＬデバイスに用いることを特徴とする請求項１〜６の何れかに記載のガラス。
【請求項８】
有機ＥＬ照明に用いることを特徴とする請求項１〜６の何れかに記載のガラス。
【発明の詳細な説明】
【技術分野】
【０００１】
本発明は、ガラスに関し、具体的には、光散乱機能を有する分相ガラスに関する。
【背景技術】
【０００２】
近年、家電製品の普及、大型化、多機能化等の理由から、家庭等の生活空間で消費されるエネルギーが増えている。特に、照明機器のエネルギー消費が多くなっている。このため、高効率の照明が活発に検討されている。
【０００３】
照明用光源は、限られた範囲を照らす「指向性光源」と、広範囲を照らす「拡散光源」とに分けられる。ＬＥＤ照明は、「指向性光源」に相当し、白熱球の代替として採用されつつある。その一方で、「拡散光源」に相当する蛍光灯の代替光源が望まれており、その候補として、有機ＥＬ（エレクトロルミネッセンス）照明が有力である。
【０００４】
有機ＥＬ素子は、ガラス板と、陽極である透明導電膜と、電流の注入によって発光するエレクトロルミネッセンスを呈する有機化合物からなる一層又は複数層の発光層を含む有機ＥＬ層と、陰極とを備えた素子である。有機ＥＬ素子に用いられる有機ＥＬ層として、低分子色素系材料、共役高分子系材料等が用いられており、発光層を形成する場合、ホール注入層、ホール輸送層、電子輸送層、電子注入層等との積層構造が形成される。このような積層構造を有する有機ＥＬ層を、陽極と陰極の間に配置し、陽極と陰極に電界を印加することにより、陽極である透明電極から注入された正孔と、陰極から注入された電子とが、発光層内で再結合し、その再結合エネルギーによって発光中心が励起されて、発光する。
【０００５】
有機ＥＬ素子は、携帯電話、ディスプレイ用途として検討が進められており、一部では既に実用化されている。また、有機ＥＬ素子は、液晶ディスプレイ、プラズマディスプレイ等の薄型テレビと同等の発光効率を有している。
【０００６】
しかし、有機ＥＬ素子を照明用光源に適用するためには、輝度が未だ実用レベルに到達しておらず、更なる発光効率の改善が必要である。
【０００７】
ガラス板と空気の屈折率差に起因して、光がガラス板内に閉じ込められることが輝度低下の原因の一つである。例えば、屈折率ｎｄ１．５のガラス板を用いた場合、空気の屈折率ｎｄは１．０であるため、臨界角はスネルの法則より４２°と計算される。よって、この臨界角以上の入射角の光は、全反射を起こし、ガラス板内に閉じ込められて、空気中に取り出されないことになる。
【０００８】
更に、ガラス板と有機ＥＬ層／透明導電極の屈折率の不整合も輝度低下の原因の一つである。具体的には、透明導電膜の屈折率ｎｄは１．９〜２．０であり、有機ＥＬ層の屈折率ｎｄは１．８〜１．９である。これに対して、ガラス板の屈折率ｎｄは、通常、１．５程度である。よって、従来の有機ＥＬデバイスは、ガラス板と透明導電極等の屈折率差が大きいことに起因して、有機ＥＬ層から入射した光がガラス板と透明導電膜等の界面で反射し、光取り出し効率が低下するという問題があった。
【先行技術文献】
【特許文献】
【０００９】
【特許文献１】特開２０１２−２５６３４号公報
【発明の概要】
【発明が解決しようとする課題】
【００１０】
上記問題を解決するために、透明導電膜等とガラス板の間に、光取り出し層を形成することが検討されている。例えば、特許文献１には、光取り出し効率を高めるために、ソーダガラス板の表面に、高屈折率のガラスフリットを焼結させた光取り出し層を形成することが記載されている。更に、特許文献１には、光取り出し層内に散乱物質を分散させることにより、光取り出し効率を更に高めることも記載されている。
【００１１】
しかし、ガラス板の表面に光取り出し層を形成するためには、ガラス板の表面にガラスペーストを塗布する印刷工程が必要になり、この工程は生産コストの高騰を招く。また、ガラスフリット中に散乱粒子を分散させる場合、散乱粒子自体の吸収により光取り出し層の透過率が低くなる。更に、特許文献１に記載のガラスフリットは、Ｎｂ２Ｏ５等のレアメタル酸化物を多量に含むため、原料コストが高価である。
【００１２】
本発明は、上記事情に鑑み成されたものであり、その技術的課題は、焼結体からなる光取り出し層を形成しなくても、有機ＥＬ素子の光取り出し効率を高めることができ、しかも生産性に優れるガラスを創案することである。
【課題を解決するための手段】
【００１３】
本発明者等は、鋭意検討の結果、ガラス組成中にＢａＯを含む分相ガラスを用いることにより、上記技術的課題を解決し得ることを見出し、本発明として提案するものである。すなわち、本発明のガラスは、少なくとも第一の相と第二の相を含む分相構造を有するガラスであって、ガラス組成中にＢａＯを０．１〜６０質量％含むことを特徴とする。分相構造を有するガラスを用いると、有機ＥＬ層からガラス板へ入射した光が、第一の相と第二の相の界面で散乱し易くなる。
【００１４】
本発明のガラスは、ガラス組成中にＢａＯを０．１〜６０質量％含む。ＢａＯは、アルカリ土類金属酸化物の中ではガラスの粘性を極端に低下させずに、屈折率を高める成分である。ＢａＯの含有量が多くなると、屈折率、密度が高くなり易く、その一方でガラス組成の成分バランスが損なわれて、耐失透性が低下し易くなる。よって、ＢａＯの好適な上限範囲は６０％以下、５０％以下、特に４０％以下であり、好適な下限範囲は０．１％以上、１％以上、１０％以上、特に２０％以上である。
【００１５】
なお、目視により、分相構造に伴う光散乱を確認することができ、例えば、１Ｍの塩酸溶液に１０分間浸漬させた後の試料表面を走査型電子顕微鏡で観察することにより、各相の状態を詳細に確認することができる。
【００１６】
第二に、本発明のガラスは、ガラス組成として、質量％で、ＳｉＯ２  ３０〜７０％、Ｂ２Ｏ３  １〜５０％、ＢａＯ  １０〜６０％を含有することが好ましい。このようにすれば、分相性が向上し、光散乱機能を高め易くなる。更に耐失透性が向上して、ガラス板に成形し易くなる。
【００１７】
第三に、本発明のガラスは、第一の相中のＢａＯの含有量が、第二の相中のＢａＯの含有量よりも多いことが好ましい。このようにすれば、有機ＥＬデバイスに適用した場合に、有機ＥＬ層からガラス板へ入射した光が、第一の相と第二の相の界面で散乱し易くなる。
【００１８】
第四に、本発明のガラスは、第一の相中のＳｉＯ２の含有量が、第二の相中のＳｉＯ２の含有量よりも少ないことが好ましい。このようにすれば、有機ＥＬデバイスに適用した場合に、有機ＥＬ層からガラス板へ入射した光が、第一の相と第二の相の界面で散乱し易くなる。
【００１９】
第五に、本発明のガラスは、第一の相中のＢａＯの含有量が、第二の相中のＢａＯの含有量よりも多く、且つ第一の相が主要相であることが好ましい。このようにすれば、主要相の屈折率が高くなるため、有機ＥＬ層から出射した光がガラス板と透明導電膜等の界面で反射し難くなる。更に第一の相の屈折率が高くなり、第二の相の屈折率が低くなるため、第一の相と第二の相の屈折率差が大きくなり、光散乱機能を高めることができる。ここで、「主要相」は、例えば、電子線マイクロアナライザ（島津製作所製ＥＰＭＡ―１７２０Ｈ）により光学研磨された試料表面を画像解析した際に、各相の中で、その面積が一番大きい相を指す。
【００２０】
第六に、本発明のガラスは、密度が２．４ｇ／ｃｍ３以上であることが好ましい。一般的に、密度と屈折率ｎｄには相関関係があり、屈折率ｎｄが高い程、密度が大きくなる。よって、この相関関係を利用すると、屈折率ｎｄの測定が困難であっても、密度の測定により、屈折率ｎｄを見積もることができる。そこで、密度を上記範囲に規制すれば、ガラスの屈折率ｎｄが高くなり、有機ＥＬ層／透明導電極からガラス板へ進入する光がその界面で反射し難くなる。
【００２１】
第七に、本発明のガラスは、有機ＥＬデバイスに用いることが好ましい。なお、「有機ＥＬデバイス」には、有機ＥＬ照明のみならず、有機ＥＬディスプレイ等が含まれる。
【００２２】
第八に、本発明のガラスは、有機ＥＬ照明に用いることが好ましい。
【図面の簡単な説明】
【００２３】
【図１】［実施例］に係る試料Ｎｏ．１について、１Ｍの塩酸溶液に１０分間浸漬させた後の試料表面を走査型電子顕微鏡で観察した像である。
【図２】［実施例］に係る試料Ｎｏ．２について、１Ｍの塩酸溶液に１０分間浸漬させた後の試料表面を走査型電子顕微鏡で観察した像である。
【図３】［実施例］に係る試料Ｎｏ．３について、１Ｍの塩酸溶液に１０分間浸漬させた後の試料表面を走査型電子顕微鏡で観察した像である。
【図４】［実施例］に係る試料Ｎｏ．４について、１Ｍの塩酸溶液に１０分間浸漬させた後の試料表面を走査型電子顕微鏡で観察した像である。
【図５】［実施例］に係る試料Ｎｏ．５について、１Ｍの塩酸溶液に１０分間浸漬させた後の試料表面を走査型電子顕微鏡で観察した像である。
【図６】［実施例］に係る試料Ｎｏ．６について、１Ｍの塩酸溶液に１０分間浸漬させた後の試料表面を走査型電子顕微鏡で観察した像である。
【図７】［実施例］に係る試料Ｎｏ．７について、１Ｍの塩酸溶液に１０分間浸漬させた後の試料表面を走査型電子顕微鏡で観察した像である。
【図８】［実施例］に係る試料Ｎｏ．８について、１Ｍの塩酸溶液に１０分間浸漬させた後の試料表面を走査型電子顕微鏡で観察した像である。
【図９】［実施例］に係る試料Ｎｏ．９について、１Ｍの塩酸溶液に１０分間浸漬させた後の試料表面を走査型電子顕微鏡で観察した像である。
【図１０】［実施例］に係る試料Ｎｏ．１０について、１Ｍの塩酸溶液に１０分間浸漬させた後の試料表面を走査型電子顕微鏡で観察した像である。
【図１１】［実施例］に係る試料Ｎｏ．１１について、１Ｍの塩酸溶液に１０分間浸漬させた後の試料表面を走査型電子顕微鏡で観察した像である。
【図１２】［実施例］に係る試料Ｎｏ．１２について、１Ｍの塩酸溶液に１０分間浸漬させた後の試料表面を走査型電子顕微鏡で観察した像である。
【図１３】［実施例］に係る試料Ｎｏ．１３について、１Ｍの塩酸溶液に１０分間浸漬させた後の試料表面を走査型電子顕微鏡で観察した像である。
【図１４】［実施例］に係る試料Ｎｏ．１４について、１Ｍの塩酸溶液に１０分間浸漬させた後の試料表面を走査型電子顕微鏡で観察した像である。
【図１５】［実施例］に係る試料Ｎｏ．１５について、１Ｍの塩酸溶液に１０分間浸漬させた後の試料表面を走査型電子顕微鏡で観察した像である。
【図１６】［実施例］に係る試料Ｎｏ．１６について、１Ｍの塩酸溶液に１０分間浸漬させた後の試料表面を走査型電子顕微鏡で観察した像である。
【図１７】［実施例］に係る試料Ｎｏ．１７について、１Ｍの塩酸溶液に１０分間浸漬させた後の試料表面を走査型電子顕微鏡で観察した像である。
【図１８】［実施例］に係る試料Ｎｏ．８について、試料表面を鏡面研磨した後、電子線マイクロアナライザで測定した際に検出したＳｉシグナルである。
【図１９】［実施例］に係る試料Ｎｏ．８について、試料表面を鏡面研磨した後、電子線マイクロアナライザで測定した際に検出したＢシグナルである。
【図２０】［実施例］に係る試料Ｎｏ．８について、試料表面を鏡面研磨した後、電子線マイクロアナライザで測定した際に検出したＢａシグナルである。
【図２１】［実施例］に係る試料Ｎｏ．１５について、試料表面を鏡面研磨した後、電子線マイクロアナライザで測定した際に検出したＳｉシグナルである。
【図２２】［実施例］に係る試料Ｎｏ．１５について、試料表面を鏡面研磨した後、電子線マイクロアナライザで測定した際に検出したＢシグナルである。
【図２３】［実施例］に係る試料Ｎｏ．１５について、試料表面を鏡面研磨した後、電子線マイクロアナライザで測定した際に検出したＢａシグナルである。
【発明を実施するための形態】
【００２４】
本発明のガラスは、少なくとも第一の相と第二の相を含む分相構造を有することが好ましく、第一の相中のＢａＯの含有量が、第二の相中のＢａＯの含有量よりも多いことが好ましい。また第一の相中のＳｉＯ２の含有量が、第二の相中のＳｉＯ２の含有量よりも少ないことが好ましい。更に第一の相中のＢ２Ｏ３の含有量が、第二の相中のＢ２Ｏ３の含有量よりも多いことが好ましい。このようにすれば、第一の相と第二の相の屈折率が相違し易くなり、ガラスの散乱機能を高めることができる。
【００２５】
本発明のガラスは、第一の相中のＢａＯの含有量が、第二の相中のＢａＯの含有量よりも多く、且つ第一の相が主要相であることが好ましい。また第一の相中のＳｉＯ２の含有量が、第二の相中のＳｉＯ２の含有量よりも少なく、且つ第二の相が主要相でないことが好ましい。このようにすれば、主要相の屈折率が高くなるため、有機ＥＬ層から出射した光がガラス板と透明導電膜等の界面で反射し難くなる。更に第一の相の屈折率が高くなり、第二の相の屈折率が低くなるため、第一の相と第二の相の屈折率差が大きくなり、光散乱機能を高めることができる。
【００２６】
少なくとも一方の相（第一の相及び／又は第二の相）の分相粒子の平均粒子径は０．１〜５μｍが好ましい。分相粒子の平均粒子径が０．１μｍより小さいと、有機ＥＬ層から出射した光が、第一の相と第二の相の界面で散乱し難くなる。またレイリー散乱によって波長に依存して異なる散乱強度を示し、結果として、白色ＯＬＥＤを作製する際に発光層の素子構成の最適化が必要になる。一方、分相粒子の平均粒子径が５μｍより大きいと、散乱強度が強くなり過ぎて、全光線透過率が低下する虞がある。
【００２７】
なお、成形条件（成形行程中の冷却条件）を調整して、分層構造を制御してもよく、別途の熱処理工程により分相構造を制御してもよい。
【００２８】
本発明のガラスは、ガラス組成として、質量％で、ＳｉＯ２  ３０〜７０％、Ｂ２Ｏ３  １〜５０％、ＢａＯ  １０〜６０％を含有することが好ましい。このようにすれば、分相性が向上し、光散乱機能を高め易くなる。更に耐失透性が向上して、ガラス板に成形し易くなる。上記のように各成分の含有量を限定した理由を以下に説明する。なお、各成分の含有範囲の説明において、％表示は、質量％を意味する。
【００２９】
ＳｉＯ２の含有量は３０〜７０％が好ましい。ＳｉＯ２の含有量が多くなると、溶融性、成形性が低下し易くなり、また屈折率が低下し易くなる。よって、ＳｉＯ２の好適な上限範囲は７０％以下、６５％以下、特に６０％以下である。一方、ＳｉＯ２の含有量が少なくなると、ガラス網目構造を形成し難くなり、ガラス化が困難になる。またガラスの粘性が低下し過ぎて、高い液相粘度を確保し難くなる。よって、ＳｉＯ２の好適な下限範囲は３０％以上、３５％以上、特に４０％以上である。
【００３０】
Ｂ２Ｏ３の含有量は１〜５０％が好ましい。Ｂ２Ｏ３は、分相性を高める成分であるが、Ｂ２Ｏ３の含有量が多過ぎると、ガラス組成の成分バランスが損なわれて、耐失透性が低下し易くなることに加えて、耐酸性が低下し易くなる。よって、Ｂ２Ｏ３の好適な上限範囲は５０％以下、４０％以下、３０％以下、特に２５％以下であり、好適な下限範囲は１％以上、４％以上、７％以上、１０％以上、１５％以上、特に２０％以上である。
【００３１】
ＢａＯは、アルカリ土類金属酸化物の中では、ガラスの粘性を極端に低下させずに、屈折率を高める成分である。ＢａＯの含有量が多くなると、屈折率、密度が高くなり易く、その一方でガラス組成の成分バランスが損なわれて、耐失透性が低下し易くなる。よって、ＢａＯの好適な上限範囲は６０％以下、５０％以下、特に４０％以下であり、好適な下限範囲は０．１％以上、１％以上、５％以上、１０％以上、特に２０％以上である。
【００３２】
上記成分以外にも、例えば、以下の成分を導入することができる。
【００３３】
Ａｌ２Ｏ３の含有量は０〜３５％が好ましい。Ａｌ２Ｏ３は、耐失透性を高める成分であるが、Ａｌ２Ｏ３の含有量が多過ぎると、分相性が低下し易くなることに加えて、ガラス組成の成分バランスが損なわれて、逆に耐失透性が低下し易くなる。また耐酸性が低下し易くなる。よって、Ａｌ２Ｏ３の好適な上限範囲は３５％以下、３０％以下、２５％以下、特に２０％以下である。
【００３４】
Ｌｉ２Ｏの含有量は０〜３０％が好ましい。Ｌｉ２Ｏは、分相性を高める成分であるが、Ｌｉ２Ｏの含有量が多過ぎると、液相粘度が低下し易くなり、また歪点が低下し易くなる。更に、酸によるエッチング工程において、アルカリ成分が溶出し易くなる。よって、Ｌｉ２Ｏの好適な上限範囲は３０％以下、２０％以下、１０％以下、５％以下、１％以下、特に０．５％以下である。
【００３５】
Ｎａ２Ｏの含有量は０〜３０％が好ましい。Ｎａ２Ｏは、分相性を高める成分であるが、Ｎａ２Ｏの含有量が多過ぎると、液相粘度が低下し易くなり、また歪点が低下し易くなる。更に、酸によるエッチング工程において、アルカリ成分が溶出し易くなる。よって、Ｎａ２Ｏの好適な上限範囲は３０％以下、２０％以下、１０％以下、５％以下、１％以下、特に０．５％以下である。
【００３６】
Ｋ２Ｏの含有量は０〜３０％が好ましい。Ｋ２Ｏは、分相性を高める成分であるが、Ｋ２Ｏの含有量が多過ぎると、液相粘度が低下し易くなり、また歪点が低下し易くなる。更に、酸によるエッチング工程において、アルカリ成分が溶出し易くなる。よって、Ｋ２Ｏの好適な上限範囲は３０％以下、２０％以下、１０％以下、５％以下、１％以下、特に０．５％以下である。
【００３７】
ＭｇＯの含有量は０〜３０％が好ましい。ＭｇＯは、屈折率、ヤング率、歪点を高める成分であると共に、高温粘度を低下させる成分であるが、ＭｇＯを多量に含有させると、液相温度が上昇して、耐失透性が低下したり、密度が高くなり過ぎる虞がある。よって、ＭｇＯの好適な上限範囲は３０％以下、２０％以下、特に１０％以下である。
【００３８】
ＣａＯの含有量は０〜３０％が好ましい。ＣａＯは、高温粘度を低下させる成分であるが、ＣａＯの含有量が多くなると、密度が高くなり易く、またガラス組成の成分バランスが損なわれて、耐失透性が低下し易くなる。よって、ＣａＯの好適な上限範囲は３０％以下、２０％以下、１０％以下、５％以下、特に３％以下である。
【００３９】
ＳｒＯの含有量は０〜３０％が好ましい。ＳｒＯの含有量が多くなると、屈折率、密度が高くなり易く、またガラス組成の成分バランスが損なわれて、耐失透性が低下し易くなる。よって、ＳｒＯの好適な上限範囲は３０％以下、２０％以下、特に１０％以下である。
【００４０】
ＺｎＯは、屈折率、歪点を高める成分であると共に、高温粘度を低下させる成分であるが、ＺｎＯを多量に導入すると、液相温度が上昇して、耐失透性が低下する。よって、ＺｎＯの好適な上限範囲は２０％以下、１０％以下、５％以下、特に３％以下である。
【００４１】
ＴｉＯ２は、屈折率を高める成分であり、その含有量は０〜２０％が好ましい。しかし、ＴｉＯ２の含有量が多くなると、ガラス組成の成分バランスが損なわれて、耐失透性が低下し易くなる。また直線透過率が低下する虞がある。よって、ＴｉＯ２の好適な上限範囲は２０％以下、特に１０％以下である。
【００４２】
ＺｒＯ２は、屈折率を高める成分であり、その含有量は０〜２０％が好ましい。しかし、ＺｒＯ２の含有量が多くなると、ガラス組成の成分バランスが損なわれて、耐失透性が低下し易くなる。よって、ＺｒＯ２の好適な上限範囲は２０％以下、１０％以下、特に５％以下である。
【００４３】
Ｌａ２Ｏ３は、屈折率を高める成分であり、その含有量は０〜１０％が好ましい。Ｌａ２Ｏ３の含有量が多くなると、密度が高くなり易く、また耐失透性や耐酸性が低下し易くなる。更に原料コストが上昇して、ガラス板の製造コストが高騰し易くなる。よって、Ｌａ２Ｏ３の好適な上限範囲は１０％以下、５％以下、３％以下、２．５％以下、１％以下、特に０．１％以下である。
【００４４】
Ｎｂ２Ｏ５は、屈折率を高める成分であり、その含有量は０〜１０％が好ましい。Ｎｂ２Ｏ５の含有量が多くなると、密度が高くなり易く、また耐失透性が低下し易くなる。更に原料コストが上昇して、ガラス板の製造コストが高騰し易くなる。よって、Ｎｂ２Ｏ５の好適な上限範囲は１０％以下、５％以下、３％以下、２．５％以下、１％以下、特に０．１％以下である。
【００４５】
Ｌａ２Ｏ３＋Ｎｂ２Ｏ５の含有量は０〜１０％が好ましい。Ｌａ２Ｏ３＋Ｎｂ２Ｏ５の含有量が多くなると、密度、熱膨張係数が高くなり易く、また耐失透性が低下し易くなり、更には高い液相粘度を確保し難くなる。更に原料コストが上昇して、ガラス板の製造コストが高騰し易くなる。よって、Ｌａ２Ｏ３＋Ｎｂ２Ｏ５の好適な上限範囲は１０％以下、８％以下、５％以下、３％以下、１％以下、０．５％以下、特に０．１％以下である。ここで、「Ｌａ２Ｏ３＋Ｎｂ２Ｏ５」は、Ｌａ２Ｏ３とＮｂ２Ｏ５の合量を指す。
【００４６】
Ｇｄ２Ｏ３は、屈折率を高める成分であり、その含有量は０〜１０％が好ましい。Ｇｄ２Ｏ３の含有量が多くなると、密度が高くなり過ぎたり、ガラス組成の成分バランスを欠いて、耐失透性が低下したり、高温粘性が低下し過ぎて、高い液相粘度を確保し難くなる。よって、Ｇｄ２Ｏ３の好適な上限範囲は１０％以下、５％以下、３％以下、２．５％以下、１％以下、特に０．１％以下である。
【００４７】
レアメタル酸化物（希土類酸化物とＮｂ２Ｏ５の合量）の含有量は合量で０〜１０％が好ましい。レアメタル酸化物の含有量が多くなると、密度、熱膨張係数が高くなり易く、また耐失透性、耐酸性が低下し易くなり、高い液相粘度を確保し難くなる。更に原料コストが上昇して、ガラス板の製造コストが高騰し易くなる。よって、レアメタル酸化物の好適な上限範囲は１０％以下、５％以下、３％以下、特に１％以下であり、実質的に含まないことが望ましい。ここで、「実質的にレアメタル酸化物を含まない」とは、ガラス組成中のレアメタル酸化物の含有量が０．１％未満の場合を指す。
【００４８】
清澄剤として、下記酸化物換算で、Ａｓ２Ｏ３、Ｓｂ２Ｏ３、ＳｎＯ２、Ｆｅ２Ｏ３、Ｆ、Ｃｌ、ＳＯ３、ＣｅＯ２の群から選択された一種又は二種以上を０〜３％導入することができる。特に、清澄剤として、ＳｎＯ２、Ｆｅ２Ｏ３及びＣｅＯ２が好ましい。一方、Ａｓ２Ｏ３とＳｂ２Ｏ３は、環境的観点から、その使用を極力控えることが好ましく、各々の含有量は０．３％未満、特に０．１％未満が好ましい。ここで、「下記酸化物換算」は、表記の酸化物とは価数が異なる酸化物であっても、表記の酸化物に換算した上で取り扱うことを意味する。
【００４９】
ＳｎＯ２の含有量は、好ましくは０〜１％、０．００１〜１％、特に０．０１〜０．５％である。
【００５０】
Ｆｅ２Ｏ３の好適な下限範囲は０．０５％以下、０．０４％以下、０．０３％以下、特に０．０２％以下であり、好適な下限範囲は０．００１％以上である。
【００５１】
ＣｅＯ２の含有量は０〜６％が好ましい。ＣｅＯ２の含有量が多くなると、耐失透性が低下し易くなる。よって、ＣｅＯ２の好適な上限範囲は６％以下、５％以下、３％以下、２％以下、１％以下、特に０．１％以下である。一方、ＣｅＯ２を導入する場合、ＣｅＯ２の好適な下限範囲は０．００１％以上、特に０．０１％以上である。
【００５２】
ＰｂＯは、屈折率を高めて、高温粘性を低下させる成分であるが、環境的観点から、その使用を極力控えることが好ましい。ＰｂＯの含有量は０．５％以下が好ましく、実質的に含まないことが望ましい。ここで、「実質的にＰｂＯを含まない」とは、ガラス組成中のＰｂＯの含有量が０．１％未満の場合を指す。
【００５３】
上記成分以外にも、他の成分を合量で好ましくは１０％（望ましくは５％）まで導入してもよい。
【００５４】
本発明のガラスにおいて、密度は、好ましくは２．４ｇ／ｃｍ３以上、２．７ｇ／ｃｍ３以上、特に３．０ｇ／ｃｍ３以上である。密度が低過ぎると、屈折率ｎｄが低くなり易く、有機ＥＬデバイスに適用した場合に、有機ＥＬ層／透明導電膜内に閉じ込められる光が多くなり、結果として光取り出し効率が低下し易くなる。一方、密度が高過ぎると、デバイスの軽量化を図り難くなる。よって、密度は、好ましくは５．０ｇ／ｃｍ３以下、４．５ｇ／ｃｍ３以下、特に４．０ｇ／ｃｍ３以下である。
【００５５】
屈折率ｎｄは、好ましくは１．５０超、１．５２以上、特に１．５５以上である。屈折率ｎｄが１．５０以下になると、ガラス板と透明導電膜等の界面の反射によって光を効率良く取り出せなくなる。一方、屈折率ｎｄが高過ぎると、ガラス板と空気の界面での反射率が高くなり、光を外部に取り出し難くなる。よって、屈折率ｎｄは、好ましくは２．３０以下、２．００以下、特に１．８０以下である。ここで、「屈折率ｎｄ」は、屈折率測定器で測定したｄ線の値を指す。例えば、２５ｍｍ×２５ｍｍ×約３ｍｍの直方体試料を作製し、屈折率ｎｄが整合する浸液を浸透させた後、島津製作所製の屈折率測定器ＫＰＲ−２０００により測定可能である。
【００５６】
歪点は、好ましくは４５０℃以上、５００℃以上、特に５５０℃以上である。透明導電膜を高温で形成する程、透明性が高く、電気抵抗が低くなり易い。しかし、従来のガラス板は、耐熱性が不十分であるため、透明導電膜を高温で成膜することが困難であった。そこで、歪点を上記範囲とすれば、透明導電膜の透明性と低電気抵抗の両立が可能になり、更にはデバイスの製造工程において、熱処理によりガラス板が熱収縮し難くなる。
【００５７】
１０２．５ｄＰａ・ｓにおける温度は、好ましくは１６００℃以下、１５５０℃以下、特に１５００℃以下である。このようにすれば、溶融性が向上するため、ガラス板の生産性が向上する。
【００５８】
本発明のガラスにおいて、厚み（平板形状の場合、板厚）は、好ましくは１．５ｍｍ以下、１．３ｍｍ以下、１．１ｍｍ以下、０．８ｍｍ以下、０．６ｍｍ以下、０．５ｍｍ以下、０．３ｍｍ以下、０．２ｍｍ以下、特に０．１ｍｍ以下である。板厚が小さい程、可撓性が高まり、意匠性に優れた有機ＥＬ照明を作製し易くなるが、板厚が極端に小さくなると、ガラスが破損し易くなる。よって、板厚は、好ましくは１０μｍ以上、特に３０μｍ以上である。
【００５９】
本発明のガラスは、平板形状を有することが好ましく、つまりガラス板であることが好ましい。このようにすれば、有機ＥＬデバイスに適用し易くなる。平板形状を有する場合、少なくとも一方の表面に未研磨面を有すること（特に、少なくとも一方の表面の有効面全体が未研磨面であること）が好ましい。ガラスの理論強度は、非常に高いが、理論強度よりも遥かに低い応力でも破壊に至ることが多い。これは、ガラスの表面にグリフィスフローと呼ばれる小さな欠陥が成形後の工程、例えば研磨工程等で生じるからである。よって、ガラス板の表面を未研磨にすれば、本来の機械的強度を損ない難くなるため、ガラス板が破壊し難くなる。また、研磨工程を簡略化又は省略し得るため、ガラス板の製造コストを低廉化することができる。
【００６０】
本発明のガラス板は、平板形状を有する場合、少なくとも一方の表面を粗面化面としてもよい。粗面化面を有機ＥＬ照明等の空気と接する側に配置すれば、ガラス板の散乱効果に加えて、粗面化面の無反射構造により、有機ＥＬ層から出射した光が有機ＥＬ層内に戻り難くなり、結果として、光の取り出し効率を高めることができる。粗面化面の表面粗さＲａは、好ましくは１０Å以上、２０Å以上、３０Å以上、特に５０Å以上である。粗面化面は、ＨＦエッチング、サンドブラスト等で形成することができる。
【００６１】
また、リプレス等の熱加工により、ガラス板の表面に凹凸形状を形成してもよい。このようにすれば、ガラス表面に正確な無反射構造を形成することができる。凹凸形状は、ガラスの屈折率ｎｄを考慮しながら、その間隔と深さを調整すればよい。
【００６２】
また、大気圧プラズマプロセスにより粗面化面を形成することもできる。このようにすれば、ガラス板の一方の表面の表面状態を維持した上で、他方の表面に対して、均一に粗面化処理を行うことができる。また、大気圧プラズマプロセスのソースとして、Ｆを含有するガス（例えば、ＳＦ６、ＣＦ４）を用いることが好ましい。このようにすれば、ＨＦ系ガスを含むプラズマが発生するため、粗面化面を効率良く形成することができる。
【００６３】
更に、ガラス板の成形時に、少なくとも一方の表面に粗面化面を形成することもできる。このようにすれば、別途独立した粗面化処理が不要になり、粗面化処理の効率が向上する。その他にも、所定の凹凸形状を有する樹脂フィルムを平滑なガラス板の表面に貼り付けてもよい。
【実施例】
【００６４】
以下、実施例に基づいて、本発明を詳細に説明する。なお、以下の実施例は単なる例示である。本発明は、以下の実施例に何ら限定されない。
【００６５】
表１、２は、本発明の実施例（試料Ｎｏ．１〜１６）及び比較例（試料Ｎｏ．１７）を示している。
【００６６】
【表１】
2015120614.tif 000003
【００６７】
【表２】
2015120614.tif 000004
【００６８】
まず表中に記載のガラス組成になるように、ガラス原料を調合した後、得られたガラスバッチをガラス溶融炉に供給して１５００℃で７時間溶融した。次に、得られた溶融ガラスをカーボン板の上に流し出し、板状に成形した。最後に、得られたガラス板について、必要に応じて加工を行い、種々の特性を評価した。
【００６９】
密度ρは、周知のアルキメデス法で測定した値である。
【００７０】
歪点Ｐｓは、ＡＳＴＭ  Ｃ３３６−７１に記載の方法で測定した値である。なお、歪点Ｐｓが高い程、耐熱性が高くなる。
【００７１】
徐冷点Ｔａ、軟化点Ｔｓは  ＡＳＴＭ  Ｃ３３８−９３に記載の方法で測定した値である。
【００７２】
高温粘度１０４．０ｄＰａ・ｓ、１０３．０ｄＰａ・ｓ、１０２．５ｄＰａ・ｓ及び１０２．０ｄＰａ・ｓにおける温度は、白金球引き上げ法で測定した値である。なお、高温粘度が低い程、溶融性に優れる。
【００７３】
屈折率ｎｄは、２５ｍｍ×２５ｍｍ×約３ｍｍの直方体試料を作製し、屈折率ｎｄが整合する浸液を浸透させた後、島津製作所製の屈折率測定器ＫＰＲ−２０００により測定したｄ線の値である。
【００７４】
以下のようにして、分相性を評価した。上記の通りに、溶融ガラスをカーボン板の上に流し出し、板状に成形した。その後、歪点から室温までを１０時間かけて徐冷処理した。得られた試料を目視観察して、分相による白濁が認められたものを「○」、分相による白濁が認められず、透明であったものを「×」として評価した。
【００７５】
続いて、徐冷処理後の各試料を１Ｍの塩酸溶液に１０分間浸漬させた後、その試料表面を走査型電子顕微鏡（日立ハイテクノロジーズ社製Ｓ−４３００ＳＥ）により観察した。試料Ｎｏ．１〜１７の観察結果を図１〜１７にそれぞれ示す。図１〜１７から分かるように、試料Ｎｏ．１〜１６は分相構造を有しているのに対し、試料Ｎｏ．１７は分相構造を有していなかった。なお、Ｂ２Ｏ３に富む相は塩酸溶液により溶出し、ＳｉＯ２に富む相は塩酸溶液に溶出しない。
【００７６】
更に、試料Ｎｏ．８、１５について、上記の通りに溶融ガラスを板状に成形し、徐冷処理を行った後、試料表面を鏡面研磨した。次に、電子線マイクロアナライザ（島津製作所製ＥＰＭＡ―１７２０Ｈ）を用いて、各相の成分を調査した。その結果を図１８〜２３に示す。図１８〜２０は、試料Ｎｏ．８のＳｉシグナル、Ｂシグナル、Ｂａシグナル、図２１〜２３は  試料Ｎｏ．１５のＳｉシグナル、Ｂシグナル、Ｂａシグナルをそれぞれ示している。図１８〜２３から分かるように、試料Ｎｏ．８、１５の主要相（第一の相）では、ＢとＢａの含有量が多く、またＳｉの含有量が少なかった。
【図１】
2015120614.tif 000005
【図２】
2015120614.tif 000006
【図３】
2015120614.tif 000007
【図４】
2015120614.tif 000008
【図５】
2015120614.tif 000009
【図６】
2015120614.tif 000010
【図７】
2015120614.tif 000011
【図８】
2015120614.tif 000012
【図９】
2015120614.tif 000013
【図１０】
2015120614.tif 000014
【図１１】
2015120614.tif 000015
【図１２】
2015120614.tif 000016
【図１３】
2015120614.tif 000017
【図１４】
2015120614.tif 000018
【図１５】
2015120614.tif 000019
【図１６】
2015120614.tif 000020
【図１７】
2015120614.tif 000021
【図１８】
2015120614.tif 000022
【図１９】
2015120614.tif 000023
【図２０】
2015120614.tif 000024
【図２１】
2015120614.tif 000025
【図２２】
2015120614.tif 000026
【図２３】
2015120614.tif 000027